(57)【要約】【課題】  低温時のＣＣＳ粘度が低く、スラッジ分散性能に優れ、剪断安定性と抗乳化性にも優れた潤滑油用スラッジ分散剤を提供する。【解決手段】  重量平均分子量が１，０００〜１０，０００であり、６０〜９９重量％の下記単量体（ａ）、１〜４０重量％の下記単量体（ｂ）および０〜１１重量％の下記単量体（ｃ）を構成単量体としてなる重合体（Ａ）からなる潤滑油用スラッジ分散剤。（ａ）炭素数８〜３６のアルキル基を有するアルキル（メタ）アクリレート（ｂ）水酸基、アミノ基、アミド基または一般式（１）で示されるエーテル基を含有する単量体から選ばれる１種以上の単量体      ＣＨ2＝Ｃ（Ｒ1）−ＣＯＯ（Ａ−Ｏ）n−Ｒ2            （１）［式中、Ｒ1は水素原子またはメチル基、Ａは炭素数２〜４のアルキレン基、Ｒ2は炭素数８〜３６のアルキル基であり、ｎは１〜２０の整数である。］（ｃ）炭素数１〜４のアルキル基を有するアルキル（メタ）アクリレート【選択図】なし【特許請求の範囲】
【請求項１】
重量平均分子量が１，０００〜１０，０００であり、６０〜９９重量％の下記単量体（ａ）、１〜４０重量％の下記単量体（ｂ）および０〜１１重量％の下記単量体（ｃ）を構成単量体としてなる重合体（Ａ）からなる潤滑油用スラッジ分散剤。
（ａ）炭素数８〜３６のアルキル基を有するアルキル（メタ）アクリレート
（ｂ）水酸基含有単量体、アミノ基含有単量体、アミド基含有単量体、および一般式（１）で示されるエーテル基含有単量体からなる群から選ばれる１種以上の極性基含有単量体
ＣＨ2＝Ｃ（Ｒ1）−ＣＯＯ（Ａ−Ｏ）n−Ｒ2            （１）
［式中、Ｒ1は水素原子またはメチル基、Ａは炭素数２〜４のアルキレン基、Ｒ2は炭素数８〜３６のアルキル基であり、ｎは１〜２０の整数である。］
（ｃ）炭素数１〜４のアルキル基を有するアルキル（メタ）アクリレート
【請求項２】
単量体（ｂ）のうちの水酸基含有単量体（ｂ１）が、水酸基含有（メタ）アクリレート、炭素数２〜１２のアルケノール、炭素数４〜１２のアルケンジオール、炭素数３〜１２のアルケニル基を有する水酸基含有アルケニルエーテル、水酸基含有芳香族単量体およびこれらの水酸基含有単量体の（ポリ）オキシアルキレンエーテルからなる群から選ばれる少なくとも１種である請求項１記載の潤滑油用スラッジ分散剤。
【請求項３】
単量体（ｂ）のうちのアミノ基含有単量体（ｂ２）が、一般式（２）で示されるアミノ基含有（メタ）アクリレート、アミノ基含有複素環式単量体およびアミノ基含有芳香族単量体からなる群から選ばれる少なくとも１種である請求項１または２記載の潤滑油用スラッジ分散剤。
【化１】
2007197509.tif 000007
［式中、Ｒ1は水素原子またはメチル基、Ｒ3およびＲ4はそれぞれ独立に水素原子、炭素数１〜４のアルキル基であり、ｍは２〜６の整数である。］
【請求項４】
単量体（ｂ）のうちのアミド基含有単量体（ｂ３）が、一般式（３）で示される単量体およびＮ−ビニルカルボン酸アミドからなる群から選ばれる少なくとも１種である請求項１〜３のいずれか記載の潤滑油用スラッジ分散剤。
【化２】
2007197509.tif 000008
［式中、Ｒ1は水素原子またはメチル基、Ｒ5およびＲ6はそれぞれ独立に水素原子、炭素数１〜４のアルキル基、炭素数１〜４のヒドロキシアルキル基およびジアルキル（炭素数１〜４）アミノメチレン（炭素数１〜４）基から選ばれる基である。］
【請求項５】
単量体（ｃ）がメチルメタクリレートである請求項１〜４のいずれか記載の潤滑油用スラッジ分散剤。
【請求項６】
重合体（Ａ）を構成する単量体（ａ）および単量体（ｂ）の合計が７０重量％以上である請求項１〜５のいずれか記載の潤滑油用スラッジ分散剤。
【請求項７】
ＪＡＳＯ  Ｍ３４７−９５の方法によって測定される、重合体（Ａ）の１０重量％鉱物油溶液の１００℃での動粘度低下率が５％以下である請求項１〜６いずれか記載の潤滑油用スラッジ分散剤。
【請求項８】
請求項１〜７のいずれか記載の潤滑油用スラッジ分散剤並びに希釈剤および／または他の添加剤からなる潤滑油用スラッジ分散剤組成物。
【請求項９】
潤滑油基油と請求項１〜７のいずれか記載の潤滑油用スラッジ分散剤を必須成分とし、該スラッジ分散剤を潤滑油の重量に基づいて０．０１〜３０重量％含有する潤滑油組成物。
【請求項１０】
潤滑油基油の１００℃動粘度が１〜１０ｍｍ2／ｓ、かつ粘度指数が８０以上である請求項９記載の潤滑油組成物。
【請求項１１】
潤滑油基油の粘度指数が１００〜２５０である請求項９または１０記載の潤滑油組成物。
【請求項１２】
ギヤー油、変速機油、トラクション油、作動油およびエンジン油からなる群から選ばれる潤滑油組成物である請求項９〜１１のいずれか記載の潤滑油組成物。
【発明の詳細な説明】
【技術分野】
【０００１】
本発明は、潤滑油用スラッジ分散剤、潤滑油用スラッジ分散剤組成物、それらを含む潤滑油組成物に関する。
【背景技術】
【０００２】
内燃機関（例えば、ガソリンエンジン、ディーゼルエンジン、ガスエンジン）用潤滑油や駆動系潤滑油（例えば、自動車用などのギヤ油、作動油、自動変速機油、無断変速機油、パワーステアリング油など）は、長時間使用する場合、潤滑油の劣化に伴い、スラッジを生成することによる潤滑部位の汚れや摩耗の増大、動力損失を増大させる等、内燃機関や駆動系部位に対し種々の不具合を誘発する。特に、ディーゼルエンジン油の場合は、スーツの混入もあることから高い分散性能が要求されている。このため、スラッジやスーツを潤滑油中に分散させるための添加剤が種々提案されている。例えば、コハク酸イミド系化合物、コハク酸アミド系、またはこれらのホウ素化誘導体（特許文献１〜３参照）；ポリ（メタ）アクリレート系化合物（特許文献−４参照）が挙げられる。
しかしながら、上記コハク酸系分散剤を含有する潤滑油組成物は、スラッジ分散性能は満足できるものであるが、低温時の粘度、特に低温のＣＣＳ（コールドクランキングシュミレーター）粘度が高いという問題があり、上記ポリ（メタ）アクリレート系分散剤を含有する潤滑油組成物は、スラッジ分散性能が十分ではなかった。
また、従来のポリ（メタ）アクリレート系分散剤は、一般的に、機械的剪断による剪断安定性が悪く、さらには、混入した水分によって乳化されやすい（抗乳化性が乏しい）という問題点があった。
【特許文献−１】特開平０７−２５１０５６号公報
【特許文献−２】特開平９−１７６６７３号公報
【特許文献−３】特開２００５−１６２９６８号公報
【特許文献−４】特開２００２−１４５９６１号公報
【発明の開示】
【発明が解決しようとする課題】
【０００３】
低温時の粘度、特に低温のＣＣＳ粘度を低く維持でき、スラッジ分散性能にも優れ、さらには剪断安定性と抗乳化性にも優れた潤滑油用スラッジ分散剤を提供することを課題とする。
【課題を解決するための手段】
【０００４】
本発明者は、鋭意研究を重ねてきた結果、特定の重合体を使用することにより上記目的を達成することを見いだし本発明に到達した。
すなわち、本発明のスラッジ分散剤の特徴は、重量平均分子量が１，０００〜１０，０００であり、６０〜９９重量％の下記単量体（ａ）、１〜４０重量％の下記単量体（ｂ）および０〜１１重量％の下記単量体（ｃ）を構成単量体としてなる重合体（Ａ）からなる潤滑油用スラッジ分散剤である点を要旨とする。
さらに、本発明は、上記スラッジ分散剤と潤滑油基油からなる潤滑油用スラッジ分散剤組成物；および、これらを含有してなる潤滑油組成物である。
（ａ）炭素数８〜３６のアルキル基を有するアルキル（メタ）アクリレート
（ｂ）水酸基含有単量体、アミノ基含有単量体、アミド基含有単量体、および一般式（１）で示されるエーテル基含有単量体からなる群から選ばれる１種以上の極性基含有単量体
ＣＨ2＝Ｃ（Ｒ1）−ＣＯＯ（Ａ−Ｏ）n−Ｒ2            （１）
［式中、Ｒ1は水素原子またはメチル基、Ａは炭素数２〜４のアルキレン基、Ｒ2は炭素数８〜３６のアルキル基であり、ｎは１〜２０の整数である。］
（ｃ）炭素数１〜４のアルキル基を有するアルキル（メタ）アクリレート
【発明の効果】
【０００５】
本発明の潤滑油用スラッジ分散剤および潤滑油組成物は、スラッジ分散性が良好であり、かつ低温でのＣＣＳ粘度を低く維持することができる。さらに、剪断安定性や抗乳化性にも優れる。
【発明を実施するための最良の形態】
【０００６】
本発明における重合体（Ａ）を構成する単量体のうちの１つである炭素数８〜３６のアルキル基を有するアルキル（メタ）アクリレート（ａ）について説明する。
【０００７】
（ａ）には直鎖アルキル（メタ）アクリレートおよび分岐アルキル（メタ）アクリレートが含まれる。
直鎖アルキル（メタ）アクリレートとしては、例えばｎ−オクチル、ｎ−ノニル、ｎ−デシル、ｎ−ドデシル、ｎ−トリデシル、ｎ−テトラデシル、ｎ−ペンタデシル、ｎ−ヘキサデシル、ｎ−オクタデシルメタクリレート、およびこれらに対応するアクリレートなどが挙げられる。
【０００８】
分岐アルキル（メタ）アクリレートとしては、例えばイソオクチル、２−エチルヘキシル、イソノニル、イソデシル、イソドデシル、２−メチルウンデシル、イソトリデシル、２−メチルドデシル、イソテトラデシル、２−メチルトリデシル、イソペンタデシル、２−メチルテトラデシル、２−ヘキシルデシル、２−ヘキシルドデシル、２−オクチルドデシル、２−デシルテトラデシル、２−ドデシルヘキサデシル、２−テトラデシルオクタデシル、、２−ヘキサデシルエイコシル（メタ）アクリレート、およびこれらに対応するアクリレートなどが挙げられる。
【０００９】
（ａ）は、上記の直鎖アルキル（メタ）アクリレートおよび分岐アルキル（メタ）アクリレートからなる群から選ばれる２種以上の併用であってもよい。
併用の場合は、２種以上のアルキル（メタ）アクリレートを混合してもよく、２種以上のアルコールの混合物と（メタ）アクリル酸もしくはそのエステル形成性誘導体から得られたアルキル（メタ）アクリレートであってもよい。
併用の場合の組み合わせとしては、直鎖と分岐の併用、直鎖のうちの２種以上の併用、分岐のうちの２種以上の併用、並びにこれらの組み合わせのいずれでもよい。
２種以上のアルコールの混合物としては、直鎖および分岐アルコ−ルの混合物、例えばオキソアルコールが挙げられ、オキソアルコールとしては、「ネオドール２３」および「ネオドール４５」（シェル化学株式会社製）、「ドバノール２３」および「ドバノール４５」（三菱化学株式会社製）、並びに「オキソコール１２１３」および「オキソコール１４１５」（日産化学株式会社製）などが挙げられる。
【００１０】
（ａ）のうちで好ましいのは、低温粘度の観点から、アルキル基の炭素数（以下において、単に「Ｃ」と表記する場合がある）が８〜１７（さらに好ましくはＣ８〜１５）のアルキル（メタ）アクリレートであり、さらに好ましくは、少なくとも１種の分岐アルキル（メタ）アクリレートを有するアルキル（メタ）アクリレートである。
【００１１】
本発明における重合体（Ａ）を構成する単量体のうちの１つである単量体（ｂ）について説明する。
（ｂ）は、水酸基含有単量体（ｂ１）、アミノ基含有単量体（ｂ２）、アミド基含有単量体（ｂ３）および一般式（１）で示されるエーテル基含有単量体（ｂ４）からなる群から選ばれる１種以上の極性基含有単量体であり、これらはいずれも極性を有する基［例えば、水酸基含有単量体（ｂ１）における水酸基、アミノ基含有単量体（ｂ２）におけるアミノ基、アミド基含有単量体（ｂ３）におけるアミド基、および一般式（１）で示される単量体（ｂ４）におけるエーテル基もしくはポリエーテル基］を分子中に含有するという点において共通する。
ＣＨ2＝Ｃ（Ｒ1）−ＣＯＯ（Ａ−Ｏ）n−Ｒ2            （１）
【００１２】
式中、Ｒ1は水素原子またはメチル基、Ａは炭素数２〜４のアルキレン基、Ｒ2は炭素数８〜３６のアルキル基であり、ｎは１〜２０の整数である。
【００１３】
以下において（ｂ１）〜（ｂ４）を順に説明する。
【００１４】
水酸基含有単量体（ｂ１）としては、以下の（ｂ１１）〜（ｂ１５）が挙げられる。
【００１５】
（ｂ１１）水酸基含有（メタ）アクリレート；
例えば、一般式（４）で示される（メタ）アクリレート、および３〜８個の水酸基を有する多価アルコールの（メタ）アクリレートが挙げられる。
【００１６】
ＣＨ2＝Ｃ（Ｒ1）−ＣＯＯ−（Ａ−Ｏ）m−Ｈ            （４）
式中、Ｒ1およびＡは一般式（１）におけると同じ、ｍは１〜２０（好ましくは１）の整数である。
一般式（４）で示される（メタ）アクリレートとしては、例えば２−ヒドロキシエチルメタクリレート、２−ヒドロキシエチルアクリレート、２−ヒドロキシプロピルメタアクリレート、２−ヒドロキシプロピルアクリレート、３−ヒドロキシプロピル（メタ）アクリレートおよび２−ヒドロキシエトキシエチル（メタ）アクリレートなどのＣ２〜４ヒドロキシアルキル（メタ）アクリレート、並びにポリアルキレングリコールモノ（メタ）アクリレート（アルキレン基の数は２〜２０）などが挙げられる。
【００１７】
３〜８個の水酸基を有する多価アルコールの（メタ）アクリレートを構成する３〜８個の水酸基を有する多価アルコールとしては、例えばＣ３〜１２のアルカンポリオール、その分子内もしくは分子間脱水物、Ｃ２〜４のアルキレンオキサイド付加物、および糖類など（例えばグリセリン、ペンタエリスリトール、ソルビトール、ソルビタン、ジグリセリン、蔗糖、メチルグルコシドなど）が挙げられ、それらの（メタ）アクリレートとしてはグリセリンモノ−およびジ−（メタ）アクリレート、トリメチロールプロパンモノ−およびジ−（メタ）アクリレート並びに蔗糖（メタ）アクリレートなどが挙げられる。
【００１８】
（ｂ１２）炭素数２〜１２のアルケノール；
ビニルアルコール（酢酸ビニル単位の加水分解により形成される）、Ｃ３〜１２のアルケノール［（メタ）アリルアルコール、（イソ）プロペニルアルコール、クロチルアルコール、１−ブテン−３−オール、１−ブテン−４−オール、１−オクテノール、１−ウンデセノールおよび１−ドデセノールなど］、およびこれらのＣ２〜４のアルキレンオキサイド付加物が挙げられる。
（ｂ１３）炭素数４〜１２のアルケンジオール；
２−ブテン−１，４−ジオールなどが挙げられる。
（ｂ１４）炭素数３〜１２のアルケニル基を有する水酸基含有アルケニルエーテル；
例えばＣ１〜６ヒドロキシアルキルＣ３〜１２アルケニルエーテル［例えば２−ヒドロキシエチルプロペニルエーテル、並びに（ｂ１１２）で挙げた多価アルコールのＣ３〜１２アルケニルエーテル｛トリメチロールプロパンモノ−およびジ−（メタ）アリルエーテルおよび蔗糖（メタ）アリルエーテルなど｝］およびこれらのＣ２〜４のアルキレンオキサイド付加物が挙げられる。
【００１９】
（ｂ１５）水酸基含有芳香族単量体；
ｏ−、ｍ−またはｐ−ヒドロキシスチレンなど、およびこれらのＣ２〜４のアルキレンオキサイド付加物がが挙げられる。
【００２０】
（ｂ１）のうちで好ましいのは、低温粘度の観点から（ｂ１１）、（ｂ１２）、（ｂ１４）および（ｂ１５）、特に（ｂ１１）である。とりわけ好ましいのは２−ヒドロキシエチルメタクリレートおよび２−ヒドロキシエチルアクリレートである。
【００２１】
単量体（ｂ）のうちのアミノ基含有単量体（ｂ２）としては、以下の（ｂ２１）〜（ｂ２３）が挙げられる。
【００２２】
（ｂ２１）下記一般式（２）で示されるアミノ基含有（メタ）アクリレート；
【００２３】
【化３】
2007197509.tif 000002
【００２４】
式中、Ｒ1は水素原子またはメチル基、Ｒ3およびＲ4はそれぞれ独立に水素原子、炭素数１〜４のアルキル基であり、ｍは２〜６の整数である。
【００２５】
（ｂ２１）の具体例としては、［（モノ−Ｃ１〜４アルキル）アミノＣ２〜６アルキル（メタ）アクリレート｛アミノエチル、アミノプロピル、メチルアミノエチル、エチルアミノエチル、ブチルアミノエチルおよびメチルアミノプロピル（メタ）アクリレート｝、ジ−Ｃ１〜４アルキルアミノＣ２〜６アルキル（メタ）アクリレート｛ジメチルアミノエチル（メタ）アクリレート、ジエチルアミノエチル（メタ）アクリレートおよびジブチルアミノエチル（メタ）アクリレート｝］およびこれらの（メタ）アクリレートに対応するアミノ基含有（メタ）アクリルアミドなど。
【００２６】
（ｂ２２）アミノ基含有複素環式単量体；
アミノ基含有複素環式アクリル系単量体［モルホリノ−Ｃ２〜４アルキル（メタ）アクリレート｛モルホリノエチル（メタ）アクリレート｝］、ビニル置換複素環式アミン［ビニルピリジン（４−および２−ビニルピリジン）］、Ｎ−ビニルピロールおよびＮ−ビニルピロリジンなど。
【００２７】
（ｂ２３）アミノ基含有芳香族単量体；
アミノスチレン類［アミノスチレンおよび（ジ）メチルアミノスチレンなど］。
【００２８】
（ｂ２）のうち、スラッジ分散性の観点から好ましいのは（ｂ２１）、さらに好ましいのは  ジ−Ｃ１〜４アルキルアミノＣ２〜６アルキル（メタ）アクリレート、特にジメチルアミノエチル（メタ）アクリレートおよびジエチルアミノエチル（メタ）アクリレートである。
【００２９】
単量体（ｂ）のうちのアミド基を含有する単量体（ｂ３）としては、以下の（ｂ３１）および（ｂ３２）が挙げられる。
【００３０】
（ｂ３１）下記一般式（３）で示される単量体；
【００３１】
【化４】
2007197509.tif 000003
【００３２】
式中、Ｒ1は水素原子またはメチル基、Ｒ5およびＲ6はそれぞれ独立に水素原子、炭素数１〜４のアルキル基、炭素数１〜４のヒドロキシアルキル基およびジアルキル（炭素数１〜４）アミノメチレン（炭素数１〜４）基から選ばれる基である。
【００３３】
（ｂ３１）の具体例としては、以下の（ｂ３１１）および（ｂ３１２）が挙げられる。
（ｂ３１１）非置換およびアルキル置換アクリルアミド；
例えば、アクリルアミド（以下、ＡＡｍと略記）、メタクリルアミド、Ｎ−モノ−Ｃ１〜４アルキルおよびＮ，Ｎ−ジ−Ｃ１〜４アルキル−置換（メタ）アクリルアミド［（ジ）メチル、（ジ）エチル、（ジ）イソプロピル、（ジ）ｎ−ブチルおよび（ジ）イソブチル（メタ）アクリルアミドなど］。
（ｂ３１２）ヒドロキシアルキル置換アクリルアミド；
例えば、Ｎ−モノ−Ｃ１〜４ヒドロキシアルキルおよびＮ，Ｎ−ジ−Ｃ１〜４ヒドロキシアルキル置換（メタ）アクリルアミド［Ｎ−ヒドロキシメチル、Ｎ，Ｎ−ジヒドロキシメチル、Ｎ，Ｎ−ジ−２−ヒドロキシエチル、Ｎ，Ｎ−ジ−４−ヒドロキシブチル（メタ）アクリルアミドなど］。
【００３４】
（ｂ３２）Ｎ−ビニルカルボン酸アミド：
例えば、アシル系Ｎ−ビニルカルボン酸アミド［Ｎ−ビニルホルムアミド、Ｎ−ビニルアセトアミド、Ｎ−ビニルｎ−およびｉ−プロピオンアミド並びにＮ−ビニルヒドロキシアセトアミドなど］およびＮ−ビニルラクタム［Ｎ−ビニルピロリドンなど］。
【００３５】
（ｂ３）のうちで好ましいのは（ｂ３１１）、特に（メタ）アクリルアミドおよびＮ−ビニルピロリドンである。
【００３６】
単量体（ｂ）のうちの、一般式（１）で示されるエーテル基含有単量体（ｂ４）について説明する。
一般式（１）において、Ｒ1は好ましくはメチル基である。Ａは炭素数２〜４のアルキレン基であり、具体的にはエチレン基、１，２−および１，３−プロピレン基、１，２−、１，３−および１，４−ブチレン基が挙げられる。Ａのうち好ましいのはエチレン基、１，２−プロピレン基およびこれらの併用である。
ｎは１〜２０、好ましくは１〜１５、さらに好ましくは１〜１０の整数である
Ｒ2は炭素数８〜３６の直鎖および分岐のアルキル基である。
直鎖アルキル基としては、例えばｎ−ドデシル、ｎ−テトラデシル、ｎ−ヘキサデシル、ｎ−オクタデシル、ｎ−オクチル、ｎ−ノニル、ｎ−デシル、ｎ−トリデシルおよびｎ−ペンタデシル基などが挙げられる。
分岐アルキル基としては、例えばイソオクチル、２−エチルヘキシル、イソノニル、イソデシル、イソドデシル、２−メチルウンデシル、イソトリデシル、２−メチルドデシル、イソテトラデシル、２−メチルトリデシル、イソペンタデシル、２−メチルテトラデシル、２−ヘキシルデシル、２−ヘキシルドデシル、２−オクチルドデシル、２−デシルテトラデシル、２−ドデシルヘキサデシル、２−テトラデシルオクタデシル、および２−ヘキサデシルエイコシル基が挙げられる。
Ｒ2としてはさらに、直鎖Ｃ８〜３６アルキル基および分岐Ｃ８〜３６アルキル基の混合物が挙げられる。
Ｒ2のうちで好ましいのは、低温のＣＣＳ粘度の観点から、Ｃ８〜１７（さらにＣ８〜１５）アルキル、特に分岐Ｃ８〜１７（さらにＣ８〜１５）アルキルである。
（ｂ４）の具体例としては、（ポリ）オキシエチレンモノアルキル（Ｃ８〜１５）エーテルのモノ（メタ）アクリレート、および（ポリ）オキシプロピレンモノアルキル（Ｃ８〜１５）エーテルのモノ（メタ）アクリレートなどが挙げられる。
【００３７】
（ｂ）のうちで、分散性の観点から、好ましいのは（ｂ１）および（ｂ２）、特に（ｂ２）が好ましい。
【００３８】
本発明における重合体（Ａ）において必要により構成単量体として使用される、炭素数１〜４のアルキル基を有するアルキル（メタ）アクリレート（ｃ）について説明する。
（ｃ）としては、例えばメチルメタクリレート、メチルアクリレート、エチル（メタ）アクリレート、プロピル（メタ）アクリレートおよびブチル（メタ）アクリレートが挙げられる。
これらのうちで、低温粘度の観点から好ましいのはメチルメタクリレートである。
【００３９】
重合体（Ａ）は、（Ａ）の全構成単量体の重量に基づいて、（ａ）が６０〜９９％（以下において特に限定しない限り、％は重量％を表す）、好ましくは７０〜９９％、さらに好ましくは８０〜９９％であり、（ｂ）が１〜４０％、好ましくは１〜３０％、さらに好ましくは１〜２０％、特に好ましくは１〜１５％、とりわけ好ましくは１〜８％であり、（ｃ）が０〜１１％、好ましくは０〜８％、さらに好ましくは０〜６％である。
【００４０】
（ａ）が６０％未満では被分散物の凝集を促進させるため分散性が劣り、９９％を越えると被分散物への吸着性が低くなり分散性が劣る。
（ｂ）が１％未満では被分散物への吸着性が低くなるため分散性が劣り、４０％を越えると被分散物の凝集を促進させるため分散性が劣る。
なお、（ｂ）は、抗乳化性の観点からも上記範囲が好ましい。
（ｂ）として（ｂ１）〜（ｂ３）のみを使用する場合は、（Ａ）の全構成単量体の重量に基づいて、（ｂ１）〜（ｂ３）の合計は１〜４０％、分散性の観点から好ましくは１〜２０％、さらに好ましくは１〜１０％、特に好ましくは１〜５％である。
（ｂ）として（ｂ４）のみを使用する場合は、（Ａ）の全構成単量体の重量に基づいて、（ｂ４）は１〜４０％、分散性の観点から好ましくは１〜３０％、さらに好ましくは１〜１５％である。
（ｃ）として、メチルメタクリレートを用いる場合は、分散性と低温でのＣＣＳ粘度の観点から、重合体（Ａ）の全構成単量体の重量に基づいて、好ましくはメチルメタクリレートが１０％以下、さらに好ましくは７％以下、特に好ましくは５％以下である。
【００４１】
本発明における重合体（Ａ）は、必要により、さらにその他の単量体（ｄ）から構成されていてもよい。  その他の単量体（ｄ）としては、以下の（ｄ１）〜（ｄ７）が挙げられる。
【００４２】
（ｄ１）アルキルアルケニルエーテル；
Ｃ１〜３０の直鎖または分岐アルキル基を有するアルキルビニルエーテル、アルキル（メタ）アリルエーテル、アルキルプロペニルエーテルおよびアルキルイソプロペニルエーテルなどが挙げられる。具体的には、アルキルビニルエーテルとしては、メチルビニルエーテル、エチルビニルエーテル、ｎ−ブチルビニルエーテル、ｎ−オクチルビニルエーテルなど、アルキル（メタ）アリルエーテルとしては、ｎ−プロピルアリルエーテル、ｎ−ブチルアリルエーテルなどが挙げられる。これらのうちで好ましいものはアルキルビニルエーテル（さらに好ましいものは、Ｃ１〜８のアルキル基を有するもの、特にｎ−ブチルビニルエーテルおよびｎ−オクチルビニルエーテル）、およびアルキル（メタ）アリルエーテル（さらに好ましいものはｎ−プロピルアリルエーテル）である。
【００４３】
（ｄ２）炭素数５〜７のアルキル基を有するアルキル（メタ）アクリレート；
例えば、ｎ−ペンチル（メタ）アクリレート、ｎ−ヘキシル（メタ）アクリレートなどが挙げられる。
【００４４】
（ｄ３）脂肪酸ビニルエステル；
脂肪酸を構成するアルキル基のＣが１〜３０（直鎖もしくは分岐アルキル基）の脂肪酸のビニルエステルが含まれ、該アルキル基としては前述の（ｄ１）のアルキルと同様の基、好ましくはＣが１〜２２、さらに好ましくは１〜１０のアルキル基が挙げられる。具体的には、酢酸ビニル、プロピオン酸ビニル、酪酸ビニル、ヘキサン酸ビニル、ヘプタン酸ビニル、２−エチルヘキサン酸ビニルおよびｎ−オクタン酸ビニルなどが挙げられる。
【００４５】
（ｄ４）脂肪族および脂環式炭化水素系不飽和単量体：
Ｃ２〜２０のアルケン（エチレン、プロピレン、イソブチレンなど）、Ｃ４〜１２のアルカジエン（ブタジエン、イソプレンなど）、Ｃ２〜１６のアセチレンおよび置換アセチレン、並びに脂環式炭化水素系ビニル単量体（シクロヘキセン、ジシクロペンタジエン、ビニルシクロヘキセンなど）が挙げられる。
【００４６】
（ｄ５）芳香族炭化水素系ビニル単量体：
例えば、スチレン、α−メチルスチレン、ビニルトルエン、２，４−ジメチルスチレン、４−エチルスチレン、４−イソプロピルスチレン、４−ブチルスチレン、４−フェニルスチレン、４−シクロヘキシルスチレン、４−ベンジルスチレン、４−クロチルベンゼン、および２−ビニルナフタレンなどである。
【００４７】
（ｄ６）ビニルケトン類：例えば、Ｃ１〜８のアルキルもしくはアリールのビニルケトン［メチルビニルケトン、エチルビニルケトン、フェニルビニルケトンなど］。
【００４８】
（ｄ７）不飽和ジカルボン酸のジエステル；例えば、不飽和ジカルボン酸［マレイン酸、フマール酸、イタコン酸など］のアルキル（Ｃ１〜１２）、シクロアルキル（Ｃ４〜２４）およびアラルキル（Ｃ７〜１８）のジエステルが挙げられ、これらのうちＣ１〜８のアルキルジエステル［ジメチルマレエート、ジメチルフマレート、ジエチルマレエート、ジオクチルマレエートなど］が好ましい。
【００４９】
（ｄ）のうち好ましいものは、（ｄ２）、（ｄ５）およびこれらのうちの２種以上の併用である。
【００５０】
重合体（Ａ）が、その他の単量体（ｄ）を構成単量体とする場合は、重合体（Ａ）の全構成単量体の重量に基づいて、好ましくは（ｄ）が３０％以下、さらに好ましくは２０％以下、特に好ましくは１０％以下である。
【００５１】
また、重合体（Ａ）の全構成単量体の重量に基づいて、（ａ）および（ｂ）の合計は７０％以上、好ましくは８０％以上、さらに好ましくは９０％以上である。
（ａ）と（ｂ）の合計が７０％以上であると、さらに分散性が向上しやすい。
【００５２】
重合体（Ａ）は、分散性、剪断安定性および抗乳化性の観点から、重量平均分子量は通常１，０００〜１０，０００、好ましくは３，０００〜１０，０００、さらに好ましくは５，０００〜１０，０００である。
また、分散度（重量平均分子量／数平均分子量）は、好ましくは１．１〜２．０、さらに好ましくは１．１〜１．６、特に好ましくは１．１〜１．４である。重量平均分子量（以下Ｍｗと略記する）、および数平均分子量（以下Ｍｎと略記する）は、ゲルパーミュエーションクロマトグラフィーによるポリスチレンに換算し求めた数値である。
【００５３】
重合体（Ａ）は、公知のラジカル重合により製造することができる。ラジカル重合の様式としては、溶液重合、塊状重合、乳化重合などが挙げられ、好ましくは溶液重合である。溶液重合は、通常、単量体混合物を、重合開始剤、有機溶媒、および必要により連鎖移動剤の存在下に加熱、撹拌することによりできる。重合開始剤としては、アゾ系開始剤、過酸化物系開始剤、レドックス系開始剤、有機ハロゲン化合物開始剤からなる群より選ばれる開始剤が含まれる。アゾ系開始剤としては、アゾビスイソブチロニトリル、アゾビスシアノ吉草酸及びその塩（例えば塩酸塩）、２，２′−アゾビス（２−アミジノプロパン）ハイドロクロライド、２，２′−アゾビス（２−メチル−Ｎ−（２−ヒドロキシエチル）プロピオンアミド等が挙げられる。過酸化物系開始剤としては無機過酸化物［過酸化水素、過硫酸アンモニウム、過硫酸カリウム、過硫酸ナトリウム等］、有機過酸化物［過酸化ベンゾイル、ジ−ｔ−ブチルパーオキサイド、クメンヒドロパーオキサイド、コハク酸パーオキサイド、ジ（２−エトキシエチル）パーオキシジカーボネート等］が挙げられる。 レドックス系触媒としては、アルカリ金属の亜硫酸塩もしくは重亜硫酸塩（例えば、亜硫酸アンモニウム、重亜硫酸アンモニウムなど）、塩化第一鉄、硫酸第一鉄、アスコルビン酸などの還元剤とアルカリ金属の過硫酸塩、過硫酸アンモニウム、過酸化水素、有機過酸化物など酸化剤との組合せよりなるもの等が挙げられる。
有機溶媒としては、例えば高沸点溶剤として溶剤精製油、イソパラフィンを含有するおよび／または水素化分解による高粘度指数油、炭化水素系合成油、エステル系合成油、ナフテン油、その他の炭化水素系溶剤（ペンタン、ヘキサン等）、芳香族系溶剤（トルエン、キシレン等）、アルコール系溶媒（オクタール、ブタノール等）、ケトン系溶媒（メチルイソブチルケトン、メチルエチルケトン等）、アミド系溶媒（Ｎ，Ｎ−ジメチルホルムアミド、Ｎ−メチルピロリドン等）、スルホキシド系溶媒（ジメチルスルホキシド等）をあげることができる。
連鎖移動剤としては、例えばチオカルボン酸類（ｎ−ラウリルメルカプタン、メルカプトエタノール、メルカプトプロパノール等）、チオール酸類（チオグリコール酸、チオリンゴ酸等）、２級アルコール類（イソプロパノ−ル等）、アミン類（ジブチルアミン等）、次亜燐酸塩類（次亜燐酸ナトリウム等）等を挙げることができ、低分子重合物を得る場合の連鎖移動剤の量は、全単量体の重量に対して、通常０．１〜１０％、好ましくは１〜５％である。重合温度としては、３０〜１４０℃、好ましくは５０〜１３０℃、特に好ましくは７０〜１２０℃である。また、熱による重合開始の方法の他に、放射線、電子線、紫外線などを照射して重合を開始させる方法を採ることもできる。好ましいものは温度制御した溶液重合法である。さらに、共重合としては、ランダム付加重合または交互共重合のいずれでもよく、また、グラフト共重合またはブロック共重合のいずれでもよい。
【００５４】
本発明の潤滑油用スラッジ分散剤は、通常、重合体（Ａ）のみからなる。
【００５５】
本発明の潤滑油用スラッジ分散剤は、潤滑油組成物中の成分として添加されて、潤滑油組成物のスラッジ分散効果のみでなく、潤滑油組成物の低温時の粘度、特に低温（例えば−４０や−３５℃）のＣＣＳ粘度を低く維持できる。さらに抗乳化性にも優れる。
【００５６】
また、本発明の潤滑油用スラッジ分散剤は剪断安定性に優れており、ＪＡＳＯ  Ｍ３４７−９５の方法によって測定される、重合体（Ａ）の１０重量％鉱物油溶液の１００℃での動粘度低下率は好ましくは５％以下、さらに好ましくは３％以下である。
上記の測定に使用される鉱物油としては「ＹＵＢＥＳＥ３」（ＳＫコーポレーション社製）が使用できる。動粘度低下率が少なく、剪断安定性が優れていることにより、機械剪断による粘度低下が小さいため潤滑油組成物の寿命が延びる。
【００５７】
本発明の潤滑油用スラッジ分散剤は、重合体（Ａ）をそのまま基油に添加してもよいが、以下の潤滑油用スラッジ分散剤組成物の形態で添加されてもよい。
【００５８】
本発明の潤滑油用スラッジ分散剤組成物は、重合体（Ａ）からなるスラッジ分散剤並びに希釈剤および／または他の添加剤からなる。すなわち、本発明の潤滑油用スラッジ分散剤組成物は、重合体（Ａ）と希釈剤、重合体（Ａ）と他の添加剤、または重合体（Ａ）と希釈剤と他の添加剤、のいずれかである。
【００５９】
希釈剤としては、上記した重合工程で使用できる有機溶媒と同様のもの、または後述の潤滑油基油を挙げることができる。
【００６０】
他の添加剤としては、従来から公知の以下のものが使用できる。
粘度指数向上剤［ポリアルキル（メタ）アクリレート、オレフィンコポリマー、ポリイソブチレン類など］；本発明以外の分散剤［ポリアルケニルコハク酸イミド（ビス−およびモノ−ポリブテニルコハク酸イミド類）、マンニッヒ縮合物およびボレート類など］；清浄剤［塩基性、過塩基性または中性の金属塩｛スルフォネート（石油スルフォネート、アルキルベンゼンスルフォネート、アルキルナフタレンスルフォネートなど）の過塩基性またはアルカリ土類金属塩｝、サリシレート類、フェネート類、ナフテネート類、カーボネート類、フォスフォネート類およびこれらの混合物など］；酸化防止剤［ヒンダードフェノール類、芳香族２級アミン類およびこれらの混合物など］；消泡剤［シリコン油、金属石けん、脂肪酸エステルおよびフォスフェート化合物など］；油性向上剤［長鎖脂肪酸およびそれらのエステル（オレイン酸およびオレイン酸エステルなど）、長鎖アミンおよびそれらのアミドなど（オレイルアミンおよびオレイルアミドなど）］；摩擦摩耗調整剤［モリブデン系および亜鉛系化合物など（モリブデンジチオフォスフェート、モリブデンジチオカーバメートおよびジンクジアルキルジチオフォスフェートなど）］；極圧剤［硫黄系化合物（モノ−およびジ−スルフィド、スルフォキシドおよび硫黄フォスファイド化合物）、フォスファイド化合物および塩素系化合物（塩素化パラフィン）など］；抗乳化剤［第４級アンモニウム塩（テトラアルキルアンモニウム塩）、硫酸化油、フォスフェート（ポリオキシエチレン含有非イオン性界面活性剤のフォスフェート）など］；腐食防止剤［窒素原子含有化合物（ベンゾトリアゾールおよび１，３，４−チオジアゾリル−２，５−ビスジアルキルジチオカーバメート）など］。
【００６１】
潤滑油用スラッジ分散剤組成物における本発明のスラッジ分散剤、希釈剤および他の添加剤のスラッジ分散剤組成物の全重量に基づくそれぞれの含有量は、スラッジ分散剤が好ましくは０．１〜９９％、さらに好ましくは１〜９０％、希釈剤が好ましくは１〜９９．９％、さらに好ましくは１０〜９９％、他の添加剤が好ましくは１〜５０％、さらに好ましくは２〜３０％である。
なお、他の添加剤は、その一部または全部が後述の潤滑油組成物の調製の工程で添加されてもよい。
【００６２】
本発明の潤滑油組成物は、潤滑油基油と本発明の潤滑油用スラッジ分散剤を必須成分とし、重合体（Ａ）の含有量は潤滑油組成物の重量にもとづいて、通常０．０１〜３０％、好ましくは０．１〜２０％、さらに好ましくは１〜１０％である。
【００６３】
本発明の潤滑油用スラッジ分散剤組成物の希釈剤、または潤滑油組成物に使用できる潤滑油基油としては、パラフィン、イソパラフィン、ナフテンを主成分とする溶剤精製油、水素化処理油、水素化分解油、およびエステル系やポリαオレフィン系の合成油などが挙げられ、これらは単独でも２種以上を併用してもよい。
潤滑油基油は潤滑油組成物の重量に基づいて通常５０〜９９％、好ましくは６０〜９９％、さらに好ましくは７０〜９９％である。
本発明における潤滑油基油の１００℃の動粘度は通常１〜１０ｍｍ2／ｓ、好ましくは１〜８ｍｍ2／ｓ、特に好ましくは２〜５ｍｍ2／ｓであり、粘度指数は通常８０以上、好ましくは１００〜２５０である。該基油の動粘度が１ｍｍ2／ｓ未満になると使用中、温度上昇により著しく油分の蒸発がみられたり、潤滑部分で高圧にさらされ油膜切れを生じ焼きつけを起こし易い。また１０ｍｍ2／ｓを越えると粘性抵抗が大きくなり、エネルギーロスを起こし易い。基油の粘度指数が８０未満では粘度−温度特性が悪くなる。
また、基油の流動点（ＪＩＳ Ｋ２２６９）は−５℃以下、さらに−１０℃〜−７０℃が好ましい。基油の流動点がこの範囲であるとワックスの析出量が少なく低温粘度が良好である。
【００６４】
本発明の潤滑油組成物中における上記の他の添加剤の含有量は、以下の通りである。
粘度指数向上剤は０〜３０％、好ましくは１〜２０％、さらに好ましくは１〜１０％、特に好ましくは１〜５％；本発明以外の分散剤は０〜１５％、好ましくは０〜１０％、さらに好ましくは０〜５％；清浄剤は０〜１５％；酸化防止剤は０．１〜３％；消泡剤は２〜１５００ｐｐｍ；油性向上剤は０〜３％；摩擦摩耗調整剤は０〜８％；極圧剤は０〜２５％；抗乳化剤は０〜７％；腐食防止剤は０〜５％；他の添加剤の合計は０〜３０％、好ましくは０〜２５％である。
【００６５】
本発明の潤滑油組成物は、スラッジ分散効果のみでなく、低温時の粘度、特に低温（例えば−４０や−３５℃）のＣＣＳ粘度を低く維持できる。さらに、抗乳化性にも優れ、かつ、機械剪断による粘度低下が少ないため潤滑油組成物の寿命が長い。
【００６６】
本発明の潤滑油組成物は、ギヤー油（工業用、自動車用）、変速機油［自動変速機油（オートマチックトランスミッション油、トロイダルＣＶＴ油、ベルトＣＶＴ油）マニュアルトランスミッション油など］、トラクション油、作動油（油圧作動油、パワーステアリング油、ショックアブソーバー油など）、およびエンジン油（ガソリン用、ディーゼル用など）などの用途に幅広く好適に用いることができる。
特に好ましくは、変速機油およびエンジン油、とりわけ好ましくはガソリンエンジン油およびディーゼルエンジン油、最も好ましくは、自動車用ガソリンエンジン油およびディーゼルエンジン油の低粘度グレード（０Ｗおよび５Ｗ）への使用であり、潤滑油の長寿命化や省燃費性の向上が図れる。
【００６７】
＜実施例＞
以下に実施例により本発明を詳細に説明するが、本発明はこれに限定されるものではない。なお、製造例、実施例、比較例中の部は重量部を表す。
（ＧＰＣによる重量平均分子量の測定法）
装置 ： 東ソー製 ＧＰＣ  ＨＬＣ−８０２０
ガードカラム ： ＨｘｌＨ  １本
カラム ： ＴＳＫ ｇｅｌ ＧＭＨｘｌ ２本
測定温度 ： ４０℃
試料溶液 ： ０．２５％のＴＨＦ溶液
溶液注入量 ：１００μｌ
検出装置 ： 屈折率検出器
標準 ： ポリスチレン
【００６８】
＜重合体および希釈剤からなるスラッジ分散剤組成物の製造＞
実施例１〜３、および比較例１〜２；
撹拌装置、加熱冷却装置、温度計、滴下ロート、および窒素吹き込み管を備えた反応容器に、鉱物油（「ＹＵＢＡＳＥ３」：ＳＫコーポレーション製）１１部を仕込み、別のガラス製ビーカーに、表１に示した単量体、ドデシルメルカプタン（連鎖移動剤）、および２，２'−アゾビス（２，４−ジメチルバレロニトリル）（重合開始剤）を仕込んで、２０℃で撹拌、混合して単量体溶液を調製し、滴下ロートに仕込んだ。反応容器の気相部の窒素置換を行った後に、密閉下で８５℃で２時間かけて単量体溶液を滴下し、滴下終了から２時間、８５℃で熟成し、重合体（Ａ−１）〜（Ｂ−２）をそれぞれ８９％含有する重合体鉱物油希釈液［スラッジ分散剤組成物（Ａ’−１）〜（Ｂ’−２）］を得た。なお、重合体のＭｗおよびＭｗ／Ｍｎを表１に示した。
【００６９】
表１中の略号は以下の通り。
ｉ−Ｃ１０−ＭＡ  ：イソデシルメタクリレート
ｎ−Ｃ１２−ＭＡ  ：ｎ−ドデシルメタクリレート
ｉ−Ｃ１２−ＭＡ  ：イソドデシルメタクリレート
ｎ−Ｃ１３−ＭＡ  ：ｎ−トリデシルメタクリレート
ｉ−Ｃ１３−ＭＡ  ：イソトリデシルメタクリレート
ＤＭＡＥＭＡ  ：ジメチルアミノエチルメタクリレート
ＭＭＡ：メチルメタクリレート
ＡＢＶＮ：２，２'−アゾビス（２，４−ジメチルバレロニトリル）
【００７０】
【表１】
2007197509.tif 000004
【００７１】
剪断安定性試験；
上記のスラッジ分散剤組成物（Ａ’−１）〜（Ｂ’−２）を１１．２３部、および鉱物油（「ＹＵＢＡＳＥ３」）８８．７７部を混合して溶解させ、重合体１０重量部を含む鉱物油溶液を調製した。
前述のＪＡＳＯ  Ｍ３４７−９５の方法に従い、試験前の１００℃での動粘度（単位：ｍｍ2／ｓ）および試験後の１００℃での動粘度（単位：ｍｍ2／ｓ）を測定し、粘度の低下率（％）［（試験前の動粘度−試験後の動粘度）÷試験前の動粘度］×１００を算出した。
結果を表２に示した。
【００７２】
【表２】
2007197509.tif 000005
【００７３】
＜潤滑油組成物の調製＞
実施例４〜６、比較例３〜４
潤滑油基油（ＹＵＢＡＳＥ３が２０部とＹＵＢＡＳＥ４が８０部の混合物
：１００℃動粘度：４.０ｍｍ2／ｓ、粘度指数：１２０、−３５℃のＣＣＳ粘度２８００ｍＰａ・ｓ）に上記の各々のスラッジ分散剤組成物（Ａ’−１）〜（Ｂ’−２）を下記表３の所定量溶解し、潤滑油組成物を調製した。
【００７４】
＜潤滑油組成物の評価＞
これらの潤滑油組成物について、カーボンブラック分散性、粘度指数、−３５℃でのＣＣＳ粘度および抗乳化性の測定を行った。結果を表３に示した。
【００７５】
カーボンブラック分散性試験（静置温度２５℃）；
２００ｍｌの容器にカーボンブラック（品名「ＭＢ−１００」、三菱化成（株）製）１．５ｇおよび潤滑油組成物４８．５ｇを入れ、ホモジナイザーで２９０００±１０００ｒｐｍで１０分間混合してカーボンブラック分散試料とした。７０ｍｌのガラス容器に、カーボンブラック分散試料を５０ｍｇおよびキシレンを５０ｍｌ入れ、容器にふたをして１０回激しく振ったあと７日間常温で静置した。
静置後、目視で、沈降物の有無と上澄み液の黒色度を比較した。評価基準は以下の通り。
○：沈降物がなく上澄みの黒色度も高い・・・分散性良好
×：沈降物があり、上澄みが薄い黒色度・・・分散性不良
【００７６】
粘度指数の測定；
ＪＩＳ−Ｋ−２２８３の方法で行った。
【００７７】
ＣＣＳ粘度の測定；
ＡＳＴＭ  Ｄ５９２３の方法で行った。
【００７８】
抗乳化性の試験；
ＪＩＳ  Ｋ  ２５２０の方法に準拠して行った。潤滑油組成物40ｍｌと純水40ｍｌを試験管に採り、試験温度（５４℃）に保ち、かき混ぜ板を毎分1500回転で５分間かき混ぜ、撹拌を止めてから２０分後の水層、油層、乳化層の体積比率を測定した。
【００７９】
【表３】
2007197509.tif 000006
【産業上の利用可能性】
【００８０】
本発明の潤滑油用スラッジ分散剤および潤滑油組成物は、輸送用機器用および各種工作機器用などの駆動系潤滑油［ギア油（マニュアルトランスミッション油、デファレンシャル油等）、自動変速機油（オートマチックトランスミッション油、ベルトＣＶＴ油、トロイダルＣＶＴ油など）］、作動油［機械の作動油、パワーステアリング油、ショックアブソーバー油など］、エンジン油［ガソリン用、ディーゼル用等］に好適に用いることができる。